СПОСОБ ИЗГОТОВЛЕНИЯ ЛИГНИНОВОГО ВОЛОКНА

1. Способ изготовления непрерывного лигнинового волокна, включающий следующие стадии:
а) получение фракционированного и выделенного щелочного лигнина из древесины лиственных пород или фракционированного и выделенного щелочного лигнина из древесины хвойных пород;
b) необязательное добавление нефракционированного щелочного лигнина из древесины хвойных пород и/или нефракционированного щелочного лигнина из древесины лиственных пород к фракционированному щелочному лигнину из древесины лиственных пород; или
с) необязательное добавление нефракционированного щелочного лигнина из древесины лиственных пород к фракционированному щелочному лигнину из древесины хвойных пород;
d) экструдирование лигнинового материала.
2. Способ изготовления непрерывного лигнинового волокна по п. 1, где лигниновое волокно впоследствии подвергают стабилизации.
3. Способ изготовления конструкционного углеродного волокна, где лигниновое волокно по п. 2 подвергают карбонизации.
4. Способ изготовления конструкционного углеродного волокна, где лигниновое волокно по п. 1 претерпевает воздействие следующих последовательных технологических стадий:
e) стабилизация лигнинового волокна;
f) карбонизация стабилизированного лигнинового волокна.
5. Способ по п. 1, где фракционированный и выделенный
щелочной лигнин из древесины лиственных пород в а) составляет 1,5-100% мас. от совокупной массы.
6. Способ по п. 5, где фракционированный и выделенный щелочной лигнин из древесины лиственных пород составляет 3-100% мас. от совокупной массы.
7. Способ по п. 6, где фракционированный и выделенный щелочной лигнин из древесины лиственных пород составляет 5-95% мас. от совокупной массы.
8. Способ по п. 7, где фракционированный и выделенный щелочной лигнин из древесины лиственных пород составляет 25-75% мас. от совокупной массы.
9. Способ по п. 1, где фракционированный и выделенный щелочной лигнин из древесины хвойных пород в а) составляет 50-100% мас. от совокупной массы.
10. Способ по п. 9, где фракционированный и выделенный щелочной лигнин из древесины хвойных пород составляет 60-90% мас. от совокупной массы.
11. Способ по п. 10, где фракционированный и выделенный щелочной лигнин из древесины хвойных пород составляет 75-85% мас. от совокупной массы.
12. Способ по п. 1, где экструдированием в d) является экструдирование из расплава, и его проводят при температуре, превышающей температуру стеклования лигнинового материала на 20-85ºС.
13. Способ по п. 12, где упомянутый температурный интервал представляет собой 25-50ºС.
14. Способ по п. 1, где экструдированием в d) является
экструдирование из расплава, и его проводят при температуре в диапазоне 110-250ºС.
15. Способ по п. 2 или 4, где лигниновое волокно стабилизируют при использовании воздуха или кислорода.
16. Лигниновое волокно, изготовленное по способу по любому из пп. 1, 5-15.
17. Лигниновое волокно, изготавливаемое по способу по любому из пп. 1, 5-15.
18. Стабилизированное лигниновое волокно, изготовленное по п. 2.
19. Стабилизированное лигниновое волокно, изготавливаемое по п. 2.
20. Конструкционное углеродное волокно, изготовленное по способу по любому из пп. 3-4.
21. Конструкционное углеродное волокно, изготавливаемое по способу по любому из пп. 3-4.